(57)【特許請求の範囲】
【請求項１】
陽極箔と陰極箔とをセパレータを介して巻回したコンデンサ素子に駆動用電解液を含浸し、コンデンサ素子をアルミニウム製外装ケ−ス内に密封した電解コンデンサにおいて、アルミニウム製外装ケ−スの表面に、金合金が金と銅との合金、金とニッケルとの合金、金とパラジウムとの合金とのいずれかからなる金合金めっき層を形成したことを特徴とする電解コンデンサ。
【請求項２】
アルミニウム製外装ケ−スの表面に形成された金合金めっき層の厚さが０．０５〜５μｍであることを特徴とする請求項１に記載の電解コンデンサ。
【発明の詳細な説明】
【０００１】
【発明の属する技術分野】
本発明は金合金めっき層を形成したアルミニウム製外装ケ−スを使用した電解コンデンサ、特には音響用電解コンデンサに関するものである。
【０００２】
【従来の技術】
アルミニウムなどの弁作用金属の陽極箔と陰極箔をセパレータを介在させて巻回してコンデンサ素子とした電解コンデンサは、一般にコンデンサ素子に駆動用電解液を含浸し、アルミニウムなどの金属製の外装ケ−スや合成樹脂製の外装ケースにコンデンサ素子を収納し、密閉した構造を有する。
【０００３】
このような電解コンデンサはＪＩＳ−０４形、６２形、６９形などの構造を有する。
【０００４】
電解コンデンサ用電極箔の一方の陽極箔としては、アルミニウム箔を化学的にあるいは電気化学的にエッチングしてその表面積を拡大し、化成処理により誘電体酸化皮膜を形成したものが一般的に使用される。また、エッチングすることなく、プレーン（平坦）なアルミニウム箔に誘電体酸化皮膜を形成したものも使用されることがある。
【０００５】
電解コンデンサ用電極箔の他方の陰極箔としては、アルミニウム箔を化学的にあるいは電気化学的にエッチングしてその表面積を拡大したもの、エッチングすることなく、プレーン（平坦）なアルミニウム箔をそのまま使用するのが普通であるが、誘電体酸化皮膜を形成したものも使用されることがある。
【０００６】
電解コンデンサの駆動用電解液としては、エチレングリコールやγ−ブチロラクトンなどの有機極性溶媒の単体あるいはその混合物を主溶媒とし、これにカルボン酸またはその塩を溶質とし、また必要により糖類、水分、リン酸などを添加剤として溶解した電解液が一般に使用されている。溶質としてホウ酸またはその塩を使用することもある。
【０００７】
コンデンサ素子を封口体と共に組み込み、コンデンサ素子を収納するための外装ケ−スとしては合成樹脂製のケ−スも使用されるが、アルミニウム製のケ−スが一般的に使用される。
【０００８】
【発明が解決しようとする課題】
音響用に使用される電解コンデンサは電源回路の２次側のフィルタ用のコンデンサ、アンプ間のカップリング用コンデンサ、あるいはスピーカネットワーク用コンデンサとして使用されるが、特に優れた再生音質が得られることが要求される。しかし、従来の音響用として使用されている電解コンデンサは、必ずしも優れた再生音質が得られているとは言えなかった。
【０００９】
本発明は優れた音質特性を有した音響用の電解コンデンサを提供することを目的としている。
【００１０】
【課題を解決するための手段】
このような課題を解決するために、本発明者らは種々の実験および検討を行なった結果、金合金めっき層を形成したアルミニウム製外装ケ−スを使用すると、優れた再生音を得ることができる電解コンデンサを提供することができることを見出した。
【００１１】
【発明の実施の形態】
本発明で使用されるアルミニウム製外装ケースとしては通常のものが使用でき、ケースの厚さとしては例えば０．２０〜１．５０ｍｍのものが使用される。
外装ケ−スの形状としては、一方を開口とした有底筒状のものが好適である。外装ケ−スのアルミニウムの純度としては９９．０％以上のものがよく、鉄、ケイ素、銅やその他の金属不純物を含んでいてもよい。また、数％以下の銅、ニッケルなどその他の金属とによるアルミニウム合金を外装ケ−スに使用することもあり、これによると外装ケ−スに吸振性を付与することができる場合がある。アルミニウム製外装ケースの表面に金合金めっき層を形成する方法としては、化学めっき法または電気めっき法を利用するのが好ましい。この金合金めっき層は有底円筒形のアルミニウム製外装ケースの外表面に形成するのが好ましいが、内表面にも形成してもよい。また、内表面のみに形成してもよい。
この金合金めっき層を保護することを目的として、例えばアクリル系の樹脂を金合金めっき層上に皮覆してもよい。
金合金としては、金と銅との合金、金と銅とニッケルと亜鉛との合金、金と銅と銀との合金、金と銀との合金、金とニッケルとの合金、金とニッケルとインジウムとの合金、金とパラジウムとの合金、金とパラジウムと銅との合金などを例示することができる。
金合金における各金属成分の比率は任意に調節できるが、金の比率が５０％以上が好ましい。
金合金めっき層の厚さとしては０．０５〜５μｍであることが好ましい。厚さが０．０５μｍ以下であると均一な厚さのめっきが難しく、また良好なる再生音を得ることができない。厚さが５μｍを超えると、外装ケースが非常に高価なものとなってしまい実用に供さない。
金合金めっき層をアルミニウム製外装ケースの表面に化学めっき法によって形成する場合、銅めっき層およびニッケルめっき層の下地層を形成してから金合金めっき層を形成するのが好ましい
金合金めっき層をアルミニウム製外装ケースの表面に電気めっき法によって形成する場合にはニッケルめっき層の下地層を形成してから金合金めっき層を形成するのが好ましい。
化学めっき法および電気めっき法ともに公知の方法を利用でき、下地層の厚さは任意の厚さに調整することができる。
【００１２】
本発明において使用される駆動用電解液の有機極性溶媒としては、電解コンデンサに通常使用される有機極性溶媒であればいずれも使用できる。好ましい溶媒としては、アミド類、ラクトン類、グリコ−ル類、硫黄化合物類、ケトン類、エ−テル類または炭酸塩類が使用できる。好ましい具体例としては、炭酸プロピレン、Ｎ，Ｎ−ジメチルホルムアミド、Ｎ−メチルホルムアミド、γ−ブチロラクトン、Ｎ−メチルピロリドン、ジメチルスルホキシド、エチレンシアノヒドリン、エチレングリコ−ル、エチレングリコ−ルモノまたはジアルキルエ−テル、３−アルキル−１，３−オキサゾリジン−２−オンなどが使用できる。特に好ましくは、ラクトン類、エチレングリコ−ル類などが用いられる。
【００１３】
本発明において使用される駆動用電解液の溶質としては、電解コンデンサに通常使用される溶質であればいずれも使用できる。
【００１４】
好ましい溶質としては、ホウ酸やリン酸などの無機酸またはその塩、ケイタングステン酸などのヘテロポリ酸またはその塩、フェノ−ル性水酸基を有する有機酸またはその塩、スルホン酸基を有する有機酸またはその塩、ギ酸やドデシル酸に代表される鎖式モノカルボン酸またはその塩、安息香酸やサリチル酸に代表される芳香族モノカルボン酸またはその塩、アジピン酸やセバシン酸に代表されるる鎖式ジカルボン酸またはその塩、マレイン酸やシトラコン酸などの不飽和ジカルボン酸またはその塩、フタル酸やニトロフタル酸やテトラヒドロフタル酸からなる環式ジカルボン酸またはその塩、クエン酸に代表されるトリカルボン酸またはその塩を例示することができる。特に好ましくは、芳香族カルボン酸または不飽和ジカルボン酸の４級アルキルアンモニウム塩、芳香族カルボン酸のアンモニウム塩が採用される。
【００１５】
また、塩としてはアンモニウム塩、第１〜第３級アミン塩、第４級アンモニウム塩を例示することができる。また、伝導度を高めるために水分を添加するが、コンデンサ特性の経時変化を抑止するためには１５％以下、好ましくは８％以下、特に好ましくは５％以下が採用される。
【００１６】
陽極箔および陰極箔は通常のものが使用できる。陽極箔および陰極箔とともにその間に介在して巻回されるセパレータとしては、クラフト紙やマニラ麻紙に代表される植物繊維を利用するもの、ポリプロピレンなどの合成樹脂繊維からなるもの、ガラス繊維からなるもの、真綿などの動物繊維からなるもの、これらを混抄したものなどを例示することができる
【００１７】
ところで、本発明に係る金合金めっき層を形成したアルミニウム製外装ケースにおいては種々の色のケースを提供することができる。
例えば、金合金めっき層において、金を５８．５％、銀を２６．５％、銅を１５．０％とすると、淡い金色のケースとなる。
金を７５．０％、銀を１２．５％、銅を１２．５％とすると、黄色のケースとなる。
金を７５．０％、銀を９．０％、銅を１６．０％とすると、ピンク色のケースとなる。
金を７５．０％、銀を４．５％、銅を２０．５％とすると、赤色のケースとなる。
金を５８．５％、銀を３４．０％、銅を７．５％とすると、黄緑色のケースとなる。
金を５９．０％、銅を２２．０％、ニッケルを１２．０％、亜鉛を７．０％とすると、白色のケースとなる。
【００１８】
【実施例】
次に、本発明に係る電解コンデンサの実施例１〜８を比較例１〜３とともに説明する。
【００１９】
＜実施例１＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に電気めっき法により、ニッケル下地めっき層を８μｍおよび金合金めっき層を１．２μｍの厚さで順次形成した。金合金めっき層のめっき組成は、金５８．５％、銀２６．５％、銅１５．０％である。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２０】
＜実施例２＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に電気めっき法により、ニッケル下地めっき層を８μｍおよび金合金めっき層を１．８μｍの厚さで順次形成した。金合金めっき層のめっき組成は、金５８．５％、銀２６．５％、銅１５．０％である。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２１】
＜実施例３＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に電気めっき法により、ニッケル下地めっき層を８μｍおよび金合金めっき層を２．１μｍの厚さで順次形成した。金合金めっき層のめっき組成は、金７５．０％、銀１２．５％、銅１２．５％である。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２２】
＜実施例４＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に電気めっき法により、ニッケル下地めっき層を８μｍおよび金合金めっき層を２．６μｍの厚さで順次形成した。金合金めっき層のめっき組成は、金７５．０％、銀９．０％、銅１６．０％である。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２３】
＜実施例５＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に電気めっき法により、ニッケル下地めっき層を８μｍおよび金合金めっき層を２．９μｍの厚さで順次形成した。金合金めっき層のめっき組成は、金７５．０％、銀４．５％、銅２０．５％である。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２４】
＜実施例６＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に電気めっき法により、ニッケル下地めっき層を８μｍおよび金合金めっき層を３．８μｍの厚さで順次形成した。金合金めっき層のめっき組成は、金５８．５％、銀３４．０％、銅７．５％である
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２５】
＜実施例７＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの内外表面に電気めっき法により、ニッケル下地めっき層を８μｍおよび金合金めっき層を４．０μｍの厚さで順次形成した。金合金めっき層のめっき組成は、金９９．８％、ニッケル０．２％である。
この場合、ケースの内表面の金合金めっき層のみをアクリル系樹脂にて皮覆した。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２６】
＜実施例８＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの内外表面に電気めっき法により、ニッケル下地めっき層を８μｍおよび金合金めっき層を４．９μｍの厚さで順次形成した。金合金めっき層のめっき組成は、金９９．７％、パラジウム０．３％である。
この場合、ケースの内外表面の金合金めっき層はアクリル系樹脂にて皮覆した。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２７】
＜比較例１＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
外装ケースとして、側部の厚さが０．４ｍｍで、底部の厚さが０．６ｍｍで、一方を開口とした有底筒状のアルミニウム（純度９９％）製外装ケ−スを用意した。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００２８】
＜比較例２＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に化学めっき法により、銅めっき層を５μｍの厚さで形成した。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【０００２９】
＜比較例３＞
両面に誘電体酸化皮膜を形成した厚さ９０μｍのアルミニウム（純度９９．９９％）陽極箔と、厚さ４０μｍのアルミニウム（純度９９．８％）陰極箔と、マニラ麻紙からなる厚さ６０μｍのセパレ−タとを用意した。
これら陽極箔と陰極箔とをセパレ−タを介して巻回してコンデンサ素子を製作し、このコンデンサ素子に、水分１２ｗｔ％、エチレングリコ−ル７４ｗｔ％、アジピン酸アンモニウム１４ｗｔ％からなる駆動用電解液を含浸させた。
一方、側部の厚さが０．４ｍｍで、底部の厚さが０．６ｍｍで、一方を開口とした有底筒状のアルミニウム（純度９９％）製外装ケ−スの外表面に化学めっき法により、銅めっき層を１０μｍの厚さで形成した。
この外装ケ−スにコンデンサ素子を封口体と共に組み込み、定格５０Ｖ８２００μＦ、外径３０ｍｍ、長さ４０ｍｍのＪＩＳ−６９形の電解コンデンサを製作した。
【００３０】
次に、実施例１〜８および比較例１〜３の電解コンデンサをアンプ内の電源平滑用コンデンサとして使用し、これらのコンデンサを取り替えて、ＣＤ（コンパクトディスク）を試聴した。
音質の評価項目は、帯域、質感、解像度、音像および音場の５項目とした。１０点を満点として評価した。試聴の評価結果を表１に示す。
【００３１】
【表１】
0003953172.tif 000002
【００３２】
表１から金合金めっき層が厚いほど、また金の量が多いほど音質の評価がよいことが分かる。
【００３３】
【発明の効果】
上述したように本発明ではアルミニウム製外装ケ−スに金合金めっき層を形成したことにより良好なる再生音を得ることができる。
アルミニウム製外装ケースに金合金めっきを施すと、電解コンデンサ素子から発生する磁束変化により誘導されるうず電流が金合金めっき層内に生じ、このうず電流がレンツの法則にしたがって磁束変化を打ち消す作用をする。また、金は他金属に比し腐食されにくく、導体の表面ほど大きな電流が流れるという表皮効果を充分に得ることができる。したがって、金合金めっき層は電解コンデンサの内外からの磁束変化に対して電磁シールドの役割を担い、電気ノイズを抑制して良好なる再生音を得ることができる。